FR 2746302 A1 19970926 FR 9604803 A 19960417 L'invention a pour objet de nouvelles compositions cosmétiques comprenant des nanoparticules de pigments, des charges et un liant gras, ces compositions ayant des propriétés optiques, d'application et de protection anti-UV améliorées. On connaît par les documents JP-06199636, JP-072615, EP-523294 des compositions cosmétiques: dispersions en milieu huile ou eau, émulsions eau dans huile (E/H) ou huile dans eau (H/E), comprenant des nanoparticules de pigment, essentiellement des nanoparticules de dioxyde de titane, et éventuellement des charges. Le choix d'utiliser des nanoparticules de dioxyde de titane (TiO2) est dicté par le souci d'obtenir une bonne protection contre les rayonnements ultra-violet (UV), sans être gêné par le blanchiment caractéristique du dioxyde de titane de taille ordinaire. Il est par ailleurs connu que les compositions à base de nanoparticules de pigments sont plus hétérogènes que les compositions à base de pigments de taille ordinaire, en raison d'une moins bonne dispersion des pigments; elles sont par conséquent plus difficiles à étaler sur la peau. Les travaux décrits dans l'art antérieur ont cherché à résoudre ce problème. Les compositions connues de l'art antérieur ne sont pas dépourvues d'inconvénients: Un léger blanchiment peut être observé lorsque la quantité de nanoparticules est élevée, en particulier dans le cas des produits à forte protection antiUV. Ce dé- faut est particulièrement sensible dans les produits de soin dont les qualités es- thétiques doivent être parfaites. Certaines compositions remédient à ce problème en associant un filtre anti-UV organique à des nanoparticules de TiO2, ce qui pro- portionnellement permet d'utiliser moins de TiO2. Toutefois l'utilisation topique quotidienne de compositions comprenant un ou plusieurs filtres anti-UV organi- ques peut être source d'allergies et peut provoquer une sensibilisation de la peau. En outre, contrairement aux filtres anti-UV minéraux, les filtres anti- UV organiques ne sont pas parfaitement stables dans le temps, ce qui induit une baisse de leur efficacité et un accroissement du risque de sensibilisation lié à ces produits. Si l'on connaît déjà, en particulier par les documents JP-06199636, JP072615 et EP-523294, des compositions à base de nanoparticules de pigments bien disper- sées, en revanche on a pu observer dans ces compositions une réagglomération des nanoparticules de pigment au cours du temps, ce qui a pour conséquence une sensation rêche à l'étalement de la composition sur la peau et une dégrada- tion au cours du temps des qualités esthétiques du produit. La présente invention a pour but de proposer de nouvelles compositions cosméti- ques à base de nanoparticules de pigments, parfaitement transparentes et exemptes de blanchiment lorsqu'on les applique sur la peau, douées de proprié- tés de filtre anti-UV suffisantes pour n'avoir pas recours à l'adjonction de filtres organiques, mieux dispersées que les compositions de l'art antérieur, cette qualité étant maintenue au cours du temps par la stabilité remarquable de ces composi- tions. S L'invention concerne plus particulièrement les compositions cosmétiques compre- nant une quantité de nanopigments supérieure a 2%, cette quantité étant mesu- ree en poids par rapport au poids total de la composition. En effet, en dessous d'une telle proportion de nanopigments, ceux-ci ne posent pas de problèmes de dispersion ni de stabilité dans les compositions les comprenant. En outre, des quantités trop faibles de nanopigments ne permettent pas d'obtenir une protection UV satisfaisante sans l'adjonction d'autres filtres anti-UV. L'invention a pour objet de nouvelles compositions cosmétiques comprenant au moins: - 2% en poids de pigment sous forme de nanoparticules que l'on désignera nanopigment, - une charge, - un liant gras, caractérisées en ce que: - la concentration pigmentaire volumique (CPV) de l'ensemble constitué des nanopigments et des charges est inférieure ou égale à la concentration pigmen- taire volumique critique (CPVC), et - le volume des charges Vc est supérieur ou égal à 2 fois le volume des na- nopigments Vn. Par rapport aux compositions connues dans l'art antérieur, l'adjonction de charges aux nanopigments dans les conditions prescrites ci-dessus a pour effet d'améliorer la dispersion des nanopigments, aussi bien au moment de la prépara- tion de la composition qu'au cours de son étalement; la stabilité de cette disper- sion est également améliorée. En outre, les qualités optiques des nanopigments sont améliorées par la contribution des propriétés optiques intrinsèques des char- ges. Enfin, les compositions selon l'invention, lorsqu'elles sont utilisées dans le maquillage, présentent des qualités esthétiques améliorée qui se traduisent par une plus grande homogénéité de la couleur, une coloration à la fois transparente et plus intense, et cela sans dégradation des qualités de ce produit dans le temps. La composition selon l'invention comprend donc au moins une charge, au moins 2% de nanopigment et un liant gras. La CPV du mélange charges et nanopigments doit être inférieure ou égale à la CPVC. Si l'on désigne par V le volume de l'ensemble constitué des charges et des nano- pigments, et V' le volume de la fraction non volatile du liant gras, la concentration pigmentaire volumique ou CPV de l'ensemble constitué des nanopigments et des charges est définie par: CPV= V x100 V+V' On rappelle que la prise d'huile est mesurée en déterminant le volume Vh de la fraction non volatile du liant gras juste nécessaire pour combler les interstices en- tre les particules de la poudre (charge plus nanopigment).La prise d'huile peut être mesurée par exemple selon la norme américaine ASTM D281-84. La concen- tration pigmentaire volumique critique (CPVC) est alors deéfinie par: CPVC= V x100 1 5 V+Vh De façon préférentielle les compositions selon l'invention vérifient la relation: CPV et encore plus préférentiellement: CPV De façon avantageuse on choisit des compositions qui vérifient: CPV=CPVC/3 +10% Dans la composition selon l'invention, on choisit également Vc>2Vn. L'ensemble de ces critères de sélection permet d'obtenir des compositions dont les propriétés de protection UV, de transparence, de coloration, de facilité d'étalement sont très améliorées par rapport à l'art antérieur. Les particules de nanopigments utilisées dans la présente invention sont de forme indifférente. Elles ont de préférence une taille moyenne allant de 0,01 à 0,15 microns lorsque ces particules sont sensiblement sphériques, préférentielle- ment elles ont une taille moyenne allànt de 0,01 à 0,06 microns et de façon avantageuse de 0,01 à 0,03 microns. Lorsque les particules de nanopigments ne sont pas sphériques, elles ont préférentiellement une plus grande dimension infé- rieure à 0,15 microns et avantageusement comprise entre 0,02 et 0,10 microns. Les nanopigments utilisés dans la présente invention peuvent être choisis parmi les nanoparticules de pigments minéraux et de pigments organiques, comme par exemple parmi les nanoparticules d'oxyde de fer, de dioxyde de titane, d'oxyde de zinc, d'oxychlorure de bismuth, de silicate de calcium, d'oxyde de chrome, d'hydroxyde de chrome, de ferrocyanure d'ammonium ferrique, de ferrocyanure ferrique, de kaolin, de violet de manganèse, d'ultramarine, de noir de carbone et leurs mélanges. De préférence on choisit des nanoparticules d'oxydes métalli- ques. Avantageusement, ces oxydes métalliques sont choisis parmi les oxydes de titane, de zinc et/ou de fer, qui font barrière aux UV. Les charges utilisables dans la présente invention sont des charges minérales ou organiques de préférence de grande taille, préférentiellement de taille supérieure ou égale à 10 microns. On peut citer comme exemples de charges minérales le talc, la silice, le mica, le nitrure de bore, et comme exemples de charges organi- ques la poudre de Nylon, la poudre de silicone et la poudre de polyméthylène méthacrylate. Préférentiellement on choisira des charges lamellaires. Le liant gras est choisi de manière usuelle parmi les huiles et les cires d'origine animale, végétale ou synthétique et leurs mélanges. Dans le cas o le liant est solide à température ambiante, comme par exemple dans le cas des cires, la prise d'huile est mesurée à la température de fusion du liant. On peut citer parmi les huiles utilisables dans la présente invention, l'huile de vi- son, l'huile de tortue, I'huile de soja, l'huile de pépins de raisin, I'huile de sésame, I'huile de maïs, I'huile de colza, l'huile de tournesol, l'huile de coton, l'huile d'avocat, l'huile d'olive, I'huile de ricin, I'huile de jojoba, I'huile d'arachide des hui- les d'hydrocarbures telles que des huiles de paraffine, le squalane, la vaseline; des esters tels que le myristate d'isopropyle, le palmitate d'isopropyle, le stéarate de butyle, le laurate d'hexyle, I'isononanoate d'isononyle, le palmitate de 2-éthyl hexyle, le laurate de 2-hexyl décyle, le palmitate de 2-octyl décyle, le myristate de 2-octyl dodécyle, le succinate de 2-diéthylhexyle, le malate de diisostearyle, le lactate de 2-octyl dodécyle, le triisostéarate de glycérine, le triisostearate de gly- cérine, etc.; des huiles de silicone comme les polyméthylsiloxanes, les polymé- thylphénylsiloxanes, des polysiloxanes modifiés par des acides gras, des polysi- loxanes modifiés par des alcools gras, des polysiloxanes modifiés par des po- lyoxyalkylènes, des silicones fluorées, etc.; des huiles perfluorées et/ou organo- fluorées;des acides gras supérieurs tels que l'acide myristique, I'acide palmitique, l'acide stéarique, l'acide béhénique, I'acide oléique, l'acide linoléique, l'acide lino- lénique, l'acide isostéarique, des alcools gras supérieurs tels que le cétanol, I'alcool stearylique, I'alcool oleique etc.; les cires peuvent être choisies notamment parmi la cire de Carnauba, la cire de Candelilla, la cire d'abeille, la cire de baleine, les cires microcristallines, les lanolines etc. Le liant gras peut contenir en outre des huiles volatiles, qui s'évaporeront au contact de la peau, mais dont la présence dans la composition cosmétique est utile car elles facilitent l'étalement de la composition lors de l'application sur la peau. De tels agents d'étalement appelés ici huiles volatiles sont généralement des huiles ayant à 25 C une tension de vapeur saturante au moins égale à 0,5 millibar (soit 0,5.102Pa). Les huiles volatiles lorsqu'elles sont présentes représentent généralement moins de 10% en poids de la composition finale et moins de 20% en poids du liant gras. Parmi les huiles volatiles utilisables dans la présente invention on citera par exemple des huiles de silicone telles que l'hexaméthyldisiloxane, le cyclopentadi- méthylsiloxane, le cyclotétraméthylsiloxane, des huiles fluorées comme celles commercialisées sous la dénomination Galden (Montefluos) ou des huiles isopa- raffiniques telles que celles qui sont commercialisées sous la dénomination ISOPAR (E, G, L ou H). Les compositions cosmétiques selon l'invention peuvent se présenter sous forme de composition anhydre coulée, de dispersion huileuse, d'émulsion eau dans huile, d'émulsion huile dans eau, d'émulsion eau dans cire et d'émulsion cire dans eau. Les émulsions cire dans eau et eau dans cire ne sont réalisables selon la présente invention que dans la mesure o l'on peut mesurer à chaud la CPVC du mélange nanopigments et charges pour la cire ou le mélange de cires concer- nées, aussi on choisit de préférence des cires ou des mélanges de cires de faible cohésion cristalline. De façon habituelle, les compositions selon l'invention comprennent de 2 à 30% en poids du mélange nanopigments + charges par rapport au reste des compo- sants. Préférentiellement, I'ensemble nanopigments et charges représente de 5 à 15% en poids de la composition. Dé façon préférentielle, lorsque la composition selon l'invention est une émulsion E/H ou H/E, afin d'optimiser la dispersion des nanopigments et des charges, la composition est préparée selon un procédé comprenant au moins deux étapes, la première étape consistant à préparer une dispersion, à partir d'un mélange homo- gène des nanopigments et des charges tels que définis ci-dessus, dans une partie du liant gras de la composition. La quantité du liant gras à utiliser dans cette pre- mière étape du procédé est évaluée par l'homme du métier en fonction de la quantité de nanoparticules et de charges, de façon à obtenir à l'issue de cette première étape une pâte suffisamment souple pour pouvoir être broyée à la tricy- lindre. Ce procédé est également objet de l'invention. De façon préférentielle, les compositions selon l'invention comprennent en outre un agent dispersant, cet agent contribuant à une meilleure dispersion et une meilleure stabilité de la formule. Les agents dispersants utilisables dans la pré- sente invention sont ceux répondant à la formule X-CO-AR, dans laquelle A re- présente un radical divalent, R est une amine primaire, secondaire ou tertiaire ou le sel d'une amine avec un acide ou un ammonium quaternaire et X représente un résidu polyester, le groupement X-CO- étant dérivé d'un acide hydroxycarboxyli- que de formule HOR1COOH dans lequel R. représente un groupement hydrocar- byle saturé ou insaturé. On peut citer en exemple de tels agents dispersants des dérivés de l'acide ricinoléique, de l'acide hydroxystéarique, l'acide gras de l'huile de castor hydrogénée. On peut également utiliser des agents dispersants à base d'un ou plusieurs résidus polyesters ou à base des sels d'un acide carboxylique ou d'un acide hydroxycarboxylique. Sont également utilisables les monoesters d'alcanolamides d'acides gras avec des acides carboxyliques. Par exemple les alcanolamides peuvent être choisies parmi l'éthanolamine, la propanolamine, ou l'aminoéthyl éthanolamine. On peut également choisir des agents dispersants parmi ceux qui sont à base de polymères ou de copolymères d'acide acrylique ou d'acide méthacrylique ainsi que ceux ayant un groupement époxy dans leur constituant de base comme ceux préparés à partir des esters de phosphate éthoxylés. La quantité d'agent dispersant utilisé va généralement de 5 à 35% en poids par rapport au poids de charge et de nanopigment, préférentiellement de 5 à 20% en poids par rapport au poids de charge et de nanopigment. Les compositions selon l'invention peuvent également comprendre les ingrédients habituellement utilisés en cosmétique parmi lesquels on peut citer les tensioactifs, qu'ils soient non-ioniques, cationiques, anioniques ou amphotères, les parfums, des adjuvants habituels dans les domaines cosmétique et dermatologique, tels que les gélifiants hydrophiles ou lipophiles, les actifs hydrophiles ou lipophiles, les conservateurs, les antioxydants, les solvants, les parfums, les matières coloran- tes. Les quantités de ces différents adjuvants sont celles classiquement utilisées dans les domaines considérés, et par exemple de 0,01 % à 20 % du poids total de la composition. Ces adjuvants, selon leur nature, peuvent être introduits dans la phase grasse, dans la phase aqueuse et/ou dans les sphérules lipidiques. Comme exemple de tensioactifs utilisables dans l'invention on peut citer les émulsionnants à base de silicone et les émulsifiants lipidiques comme les alcools gras, les acides gras, les esters de glycérol, les esters de sorbitan, les esters de méthylglycoside et les esters de saccharose. Comme solvants utilisables dans l'invention, on peut citer les alcools inférieurs, notamment l'éthanol et l'isopropanol, le propylène glycol. Comme gélifiants hydrophiles, on peut citer les polymères carboxyvinyliques (Carbomer), les copolymères acryliques tels que les copolymères d'acryla- tes/alkylacrylates, les polyacrylamides, les polysaccharides tels que l'hydroxypro- pylcellulose, les gommes naturelles (xanthane) et les argiles, et, comme gélifiants lipophiles, on peut citer les argiles modifiées comme les bentones, les sels métal- liques d'acides gras comme les stéarates d'aluminium, la silice hydrophobe, les polyéthylènes et l'éthylcellulose. Comme actifs hydrophiles, on peut utiliser les protéines ou les hydrolysats de protéine, les acides aminés, les polyols, I'urée, I'allantoïne, les sucres et les déri- vés de sucre, les vitamines hydrosolubles, I'amidon, les extraits bactériens ou vé- gétaux, notamment d'Aloe Vera. Comme actifs lipophiles, on peut utiliser le tocophérol (vitamine E) et ses dérivés, les acides gras essentiels, les céramides, les huiles essentielles. On peut, entre autre, introduire dans les compositions selon l'invention des agents actifs destinés notamment a la prévention et/ou au traitement des affections cuta- nées. Parmi ces agents actifs, on peut citer à titre d'exemple: - les agents modulant la différenciation et/ou la prolifération et/ou la pigmentation cutanée tels que la vitamine D et ses dérivés, les oestrogènes tels que l'oestra- diol, l'acide kojique ou l'hydroquinone; - les agents anti-radicaux libres, tels que l'alpha-tocophérol ou ses esters, les superoxyde dismutases, certains chelatants de métaux ou l'acide ascorbique et ses esters. Ces compositions constituent notamment des crèmes teintées transparentes, des crèmes et des laits de protection solaire, des fonds de teint, des rouges à lèvres, des eye-liners, des mascaras, des produits de soin pour les lèvres, des poudres coulées. Exemples: Les pourcentages donnés dans les exemples sont des pourcentages en poids, Exemples 1 à 16: Des émulsions huile dans eau sont préparées à partir de: AI: - monostéarate de glycéryle/ stéarate de polyéthylène glycol (50/50) 2,10 - monostéarate de sorbitan oxyéthyléné 0,90 - alcool cétylique 0,50 acide stéarique 1,50 - huile de vaseline z - para-hydroxybenzoate de propyle 0,20 A2: - nanopigment de dioxyde de titane d=5,00 - huile de vaseline x - charge y B: - eau qsp100 - glycérine 3,00 parahydroxybenzoate de propyle 0,25 C: - cyclopentadiméthylsiloxane 3,00 xanthane 0,20 - polymère carbovinylique 0,15 en faisant varier la nature de la charge, x, y et z: Les différentes charges utilisées sont décrites dans le tableau I: Référence Nom commercial Producteur Nature Taille Forme C1 Ceram Blanche 1 SPCI Nitrure de bore 0,1 à 0,5 pm Lamellaires C2 Orgasol 2002 UDNatCos ATOCHEM Nylon 5 pm Sphériques C3 Ceram Blanche SPCI Nitrure de bore 3 à 6 pm Lamellaires C4 Orgasol 2002 DNatCos ATOCHEM Nylon 11 Pm Sphériques C5 Talc P3 NIPPON TALC Talc 1,8 pm Lamellaires C6 Tospearl 108 TOSHIBA Silicone 0,8 pm Sphériques C7 Mica SFG70 ASPANGER Mica Lamellaires C8 Talc Luzenac 00 LUZENAC Talc 15 pm Lamellaires C9 Microballoon Type H40 MAPRECOS Silice 50 pm Sphériques C10 Silica Beads SB150 MAPRECOS Silice 3 -15 pm Sphériques C11 Tospearl 3120 TOSHIBA Silicone 12 pm Sphériques C12 Micropearl M-100 SEPPIC PMMA 10 - 20,m Sphériques C13 Mica Concord 1000 SCIAMA Mica 10 pm Lamellaires C14 SG Flake 3M MAPRECOS Silice 3,m Lamellaires C15 Covabead PMMA WACKHERR PMMA Tableau I Le pourcentage en volume de charge Vc est défini par rapport au pourcentage en volume de dioxyde de titane Vn. On choisit l'une ou l'autre des valeurs VcNn=R1l=0,84 et VcNn=R2=2,81. A partir de ces pourcentages en volume et connaissant les densités des charges (environ 2 g/cm3) et du dioxyde de titane (3,97 g/cm3), on peut facilement calculer la valeur de y. Le pourcentage en poids d'huile x+z est calculé de telle sorte que la composition vérifie CPV/CPVC=1/2 ou CPV/CPVC=1/3. Les pourcentages respectifs x et z des fractions d'huile introduites dans A1 et A2 sont adaptés à chaque cas pour que la phase A2 forme une pâte qui peut être facilement tricylindrée. Dans un premier temps on prépare la pâte pigmentaire A2 en introduisant petit à petit x% d'huile de paraffine dans le mélange homogéne charge+ nanotitane. On tricylindre trois fois cette pâte. On chauffe le mélange des composants de A1 à C et on introduit A2 dans ce mélange sous agitation puis on introduit le mé- lange AI+A2 dans B à 80 C et enfin on ajoute C à 40 C au reste de la composi- tion. On laisse le mélange s'homogénéiser sous agitation et revenir à température ambiante. On obtient un lait de protection solaire dont les propriétés sont rappor- tées dans le tableau Il. Les références des charges C1 à C15 du tableau Il se rapportent aux définitions données dans le tableau I. On a analysé l'absorption et la transmission des rayonnements UV à différentes longueurs d'onde par mesure de la densité optique au spectrophotomètre Lambda 16 (Perkin Elmer) sur un échantillon de 6 mg placées entre deux lames de quartz, avec un étalement d'environ 2mg/cm2. L'aspect des compositions au microscope a été classé suivant 5 catégories numé- rotees de 1 à 5: 1 =mauvaise dispersion, 5=très bonne dispersion. La viscosité est mesurée en poises. La douceur, l'effet blanchissant et la rapidité de disparition du blanchiment obser- vé à l'étalement ont été évalués sur un panel de 10 personnes, on donne une va- leur moyenne de 1 à 5: - douceur: 1 =rêche, 5=très doux; - blanchiment de la peau: 1=transparent, 5=blanc; - disparition du blanchiment:1=très lent, 5=très rapide. ABSORPIION TRANSMISSION n ex Charg C [V Vc/Vi Visible UVA UVB Visiblle UVA UVB pH ViscositéAspect Douceur Blanchi- Disparilion du 600 nm 350 nmi 300 nm 600 nm 350 nm 300 nn ment de blanchiment CPVC la eau 1 C1 1/2 R1 0,1 0,4 0,5 75,8 45,6 31,7 7,95 5,62 2 3,6 4,05 2,25 2 C2 1/2 R1 0,1 0,4 0,5 78,2 44,6 32,7 8 4,2 2 3,4 3,4 3,1 3 C4 1/3 R2 0,3 1,3 1,6 50,8 5,8 2,6 8,09 14 3 3,3 3,05 3,45 4 C5 1/2 R1 0,2 0,6 0,8 67,3 26,6 15,3 7,99 6 2 3,6 3,3 3,45 C6 1/2 R2 0,3 1,0 1,3 53,1 8,2 4,1 8,07 7,8 3 3,5 3,05 3,45 6 C7 1/2 R1 0,3 1,0 1,3 51,9 9,4 5,1 8 8,2 4 3,8 2,85 3,8 7 C8 1/3 R2 0,3 1,3 2,1 51,9 4,3 0,8 7,93 22,4 3 4,2 2,55 3,75 8 C9 1/2 R1 0,1 0,7 1,0 73,0 22,4 6,9 8,42 2,5 3 3,6 4,05 2,25 F1 9 C10 1/3 R2 0,3 1,4 1,8 47,3 4,4 1,9 7,85 18,6 4 3,9 2,7 3,8 C 11 1/3 R1 0,3 1,3 1,6 45,1 5,1 2,4 8,05 4,18 2 3,85 2,7 3,8 11 C12 1/2 R1 0,3 1,1 1,4 56,4 8,9 4,3 8,05 4,5 3 3,6 3,3 3,45 12 C13 1/3 R2 0,3 1,9 2,8 45,6 1,2 0,1 7,9 70 4 3,5 3,05 3,45 13 C14 1/3 R1 0,3 1,4 1,6 50,1 5,1 3,1 7,8 41,5 5 3,8 2,85 3,8 14 C15 1/3 R2 0,3 1,4 1,7 47,8 4,7 2,4 8,03 13,2 3 3,75 3,5 3,1 C16 1/2 R2 0,3 1,6 2,5 47,6 2,4 0,4 8,1 14,5 5 3,55 3,05 3,6 TABLEAU II 12 2746302 REVENDICATIONS 1- Composition cosmétique comprenant une charge, un liant gras, et au moins 2% d'au moins un nanopigment, en poids par rapport au poids total de la composition, caractérisée en ce que: - la concentration pigmentaire volumique (CPV) de l'ensemble constitué des nanopigments et des charges est inférieure ou égale à la concentration pigmen- taire volumique critique (CPVC) et - le volume des charges Vc est supérieur ou égal à deux fois le volume des nanopigments Vn. 2- Composition selon la revendication 1, caractérisée en ce qu'elle vérifie la rela- tion: CPV 3- Composition selon l'une quelconque des revendications 1 à 2, caractérisée en ce que les particules de nanopigment sont sensiblement sphériques et ont une taille moyenne allant de 0,01 à 0,15 microns. 4- Composition selon l'une quelconque des revendications 1 à 2, caractérisée en ce que les particules de nanopigment ne sont pas sphériques et ont une plus grande dimension inférieure à 0,15 microns. - Composition selon l'une quelconque des revendications 1 à 4, caractérisée en ce que les nanopigments sont choisis parmi les oxydes métalliques. 6- Composition selon l'une quelconque des revendications 1 à 5, caractérisée en ce que les charges sont de taille supérieure ou égale à 10 microns. 7- Composition selon l'une quelconque des revendications 1 à 6, caractérisée en ce que les charges sont choisies parmi le talc, la silice, le mica, le nitrure de bore, la poudre de Nylon, la poudre de silicone et la poudre de polyméthylène méthacry- late. 8- Composition selon l'une quelconque des revendications 1 à 7, caractérisée en ce que la composition comprend de 2 à 30% en poids du mélange nanopigments + charges. 9- Composition selon l'une quelconque des revendications 1 à 8, caractérisée en ce qu'elle se présente sous la forme d'une crème teintée transparente, d'une 13 2746302 crème et d'un lait de protection solaire, d'un fond de teint, d'un rouge à lèvres, d'un produit de soin pour les lèvres, d'un mascara, d'un eyeliner, d'une poudre coulée. 10- Utilisation d'une composition selon l'une quelconque des revendication 1 à 9, pour obtenir un maquillage de couleur homogène, un maquillage ayant une colo- ration intense et/ou un maquillage transparent.